СПОСОБ ПОЛУЧЕНИЯ МОДИФИЦИРОВАННОГО СОПРЯЖЕННОГО ДИЕНОВОГО ПОЛИМЕРА, МОДИФИЦИРОВАННЫЙ СОПРЯЖЕННЫЙ ДИЕНОВЫЙ ПОЛИМЕР И РЕЗИНОВАЯ КОМПОЗИЦИЯ

1. Способ получения модифицированного сопряженного диенового полимера, включающий
стадию (А) проведения реакции модифицирования (реакции первичного модифицирования), путем взаимодействия компонента (а) с сопряженным диеновым полимером, имеющим содержание винила ниже 10%, и содержание цис-1,4-связей, равное 75% или более, и имеющим активную концевую группу, с введением компонента (а) в активную концевую группу сопряженного диенового полимера до получения первично модифицированного сопряженного диенового полимера, и
стадию (В) проведения реакции модифицирования (реакции вторичного модифицирования), путем взаимодействия компонента (b) с первично модифицированным сопряженным диеновым полимером с введением компонента (b) в функциональную группу первично модифицированного сопряженного диенового полимера, образованного из компонента (а), до получения вторично модифицированного сопряженного диенового полимера,
при этом компонент (а) представляет собой гетерокумуленовое соединение, которое в молекулярной структуре имеет две или более функциональные группы общей формулы (1) Х=С=Y (где Х означает атом углерода или атом азота, а Y означает атом кислорода, атом азота или атом серы), а
компонент (b) представляет собой соединение, содержащее активный водород, которое имеет одну или несколько функциональных групп, выбранных из группы, состоящей из аминогруппы, иминогруппы, меркаптогруппы и гидроксильной группы.
2. Способ получения модифицированного сопряженного диенового полимера по п.1, где в числе функциональных групп общей формулы (1) и включенных в гетерокумуленовое соединение, две или более функциональные группы представляют собой изоцианатные группы.
3. Способ получения модифицированного сопряженного диенового полимера по п.1 или 2, где компонент (b) представляет собой соединение, содержащее активный водород, которое имеет две или более функциональные группы, выбранные из группы, состоящей из аминогруппы, иминогруппы, меркаптогруппы и гидроксильной группы.
4. Способ получения модифицированного сопряженного диенового полимера по п.1 или 2, где на стадии (В) используют катализатор, который промотирует прохождение реакции между функциональной группой первично модифицированного сопряженного диенового полимера, образованного из компонента (а), и компонентом (b).
5. Способ получения модифицированного сопряженного диенового полимера по п.4, где катализатором являются соединение, которое имеет третичную аминогруппу, или соединение, которое включает один или несколько элементов из числа элементов из групп 4А, 2В, 3В, 4В и 5В Периодической таблицы.
6. Способ получения модифицированного сопряженного диенового полимера по любому из пп.1 или 2, где сопряженный диеновый полимер содержит повторяющееся звено, образованное из мономера, выбранного из группы, состоящей из 1,3-бутадиена, изопрена и 2,3-диметил-1,3-бутадиена.
7. Способ получения модифицированного сопряженного диенового полимера по п.1 или 2, где сопряженный диеновый полимер получают полимеризацией в присутствии катализатора, который в качестве основных компонентов включает компоненты от (с) до (е),
при этом компонент (с) представляет собой соединение, содержащее элемент лантаноида, которое содержит, по меньшей мере, один элемент лантаноида, или продукт реакции, полученный путем взаимодействия соединения, содержащего элемент лантаноида, с основанием Льюиса,
1
2
3
1
2
3
1
2
компонент (d) представляет собой, по меньшей мере, одно соединение, выбранное из алюмоксана и алюминийорганического соединения общей формулы (2) AlRRR (где R и R индивидуально означают углеводородную группу, содержащую от 1 до 10 атомов углерода, или атом водорода, а R означает углеводородную группу, содержащую от 1 до 10 атомов углерода, которая такая же или отлична от R и R), a
компонент (е) представляет собой галогенсодержащее соединение, которое в молекулярной структуре содержит, по меньшей мере, один элемент галогена.
8. Способ получения модифицированного сопряженного диенового полимера по п.1 или 2, где сопряженный диеновый полимер имеет содержание цис-1,4-связей, равное 98,5% или более, и имеет отношение (Mw/Mn) среднемассовой молекулярной массы (Mw) к среднечисленной молекулярной массе (Mn), равное 3,5 или менее, определенное по методу гельпроникающей хроматографии.
9. Модифицированный сопряженный диеновый полимер, полученный по способу получения модифицированного сопряженного диенового полимера по п.1 или 2.
10. Резиновая композиция, содержащая в качестве каучукового компонента модифицированный сопряженный диеновый полимер по п.9.
11. Резиновая композиция по п.10, дополнительно содержащая, по меньшей мере, один представитель, выбранный из технического углерода и диоксида кремния.
12. Резиновая композиция по п.11, содержащая, по меньшей мере, один представитель, выбранный из технического углерода и диоксида кремния, в количестве от 20 до 120 массовых частей при расчете на 100 массовых частей каучукового компонента, который содержит модифицированный сопряженный диеновый полимер в количестве, равном 20 мас.% или более.
13. Резиновая композиция по любому из пп.10-12, где каучуковый компонент включает от 20 до 100 мас.% модифицированного сопряженного диенового полимера и от 0 до 80 мас.%, по меньшей мере, одного каучукового компонента, выбранного из группы, состоящей из натурального каучука, синтетического изопренового каучука, бутадиенового каучука, стирол-бутадиенового каучука, этилен-α-олефинового сополимерного каучука, этилен-α-олефин-диенового сополимерного каучука, акрилонитрил-бутадиенового сополимерного каучука, хлоропренового каучука и галогенированного бутилкаучука (при том условии, что модифицированный сопряженный диеновый полимер + каучуковый компонент, отличный от модифицированного сопряженного диенового полимера =100 мас.%).
14. Элемент покрышки, включающий резиновую композицию по любому из пп.10-12.
15. Покрышка, включающая элемент покрышки по п.14.